FR 3083240 A1 20200103 FR 1855886 A 20180628 MATÉRIAU DIÉLECTRIQUE, SON PROCÉDÉ DE FABRICATION ET SES UTILISATIONS DESCRIPTION DOMAINE TECHNIQUE La présente invention se rapporte à un matériau diélectrique obtenu à partir d'une composition thermoplastique, en l'espèce une composition (méth)acrylique, ce matériau diélectrique étant doté de propriétés mécaniques et diélectriques particulièrement performantes. Il est précisé que, par l'expression "matériau diélectrique", on entend, dans la suite de la présente demande de brevet, un matériau qui présente une valeur de permittivité relative, mesurée à 25 °C et conformément à la norme CEI 62631-2-1:2018, strictement supérieure à 5. L'invention se rapporte également à un procédé de fabrication ainsi qu'aux utilisations d'un tel matériau diélectrique, notamment dans l'industrie électrique, qu'elle soit de basse, moyenne ou haute tension, ou encore dans l'industrie électronique. ÉTAT DE LA TECHNIQUE ANTÉRIEURE Dans le domaine de l'industrie électrique et électronique, les matériaux électriquement isolants, plus couramment appelés matériaux diélectriques, sont classiquement obtenus à partir de résines durcissables qui, après polymérisation, forment un réseau tridimensionnel, stable et infusible. Parmi les résines durcissables, les résines dites "résines époxydes" sont largement utilisées, car elles permettent d'obtenir des matériaux durcis présentant simultanément de bonnes propriétés mécaniques et diélectriques. Les résines époxydes sont obtenues à partir de compositions qui comprennent au moins un précurseur, ou pré-polymère, de cette résine époxyde et un agent de réticulation, également appelé durcisseur. 2 Parmi les agents de réticulation susceptibles d'être mis en oeuvre, les anhydrides d'acides sont, de loin, les agents de réticulation les plus employés à ce jour pour l'obtention de matériaux durcis destinés à l'industrie électrique ou électronique. Or, la mise en oeuvre d'anhydrides d'acides pour l'obtention de matériaux durcis à partir de résines durcissables, notamment de résines époxydes, est suivie de près par l'Agence Européenne des Produits Chimiques ECHA. En effet, certains anhydrides d'acides, tels que l'anhydride hexahydrophtalique (HHPA) et l'anhydride méthylhexahydrophtalique (MHHPA), font d'ores et déjà partie des substances qualifiées de substances extrêmement préoccupantes (en anglais, Substances of Very High Concern 10 et abrégé SVHC) et d'une liste de substances dites "candidates". Ces anhydrides HHPA et MHHPA vont être prochainement incorporés à l'Annexe XIV du règlement REACH et, par conséquent, être soumis à une procédure d'autorisation pour pouvoir être utilisés. D'autres anhydrides d'acides, notamment l'anhydride méthyltétrahydrophtalique (MTHPA), risquent de prochainement intégrer cette liste de substances dites "candidates" 15 puis, à moyen terme, l'Annexe XIV. Même si le calendrier concernant leur inscription sur la liste des substances dites "candidates" est différent, ces anhydrides d'acides HHPA, MHHPA et MTHPA, connus comme sensibilisants respiratoires, présentent des niveaux de danger similaires. Il existe donc un besoin clairement exprimé de trouver une alternative aux 20 compositions de résines durcissables qui mettent en oeuvre des anhydrides d'acides comme agents de réticulation, cette alternative permettant de répondre aux prescriptions de ce règlement REACH. Au demeurant, comme indiqué précédemment, après polymérisation, les résines durcissables forment un réseau, certes tridimensionnel et stable, mais dont la 25 forme ne peut plus être façonnée, par exemple par thermoformage. De surcroît, le recyclage des pièces fabriquées en ces matériaux durcis est difficilement envisageable. Par ailleurs, les procédés de fabrication de matériaux durcis à partir de compositions de résines durcissables recourent, après l'étape de polymérisation proprement dite, à une étape complémentaire de post-cuisson, classiquement réalisée à une température de l'ordre de 120 °C. La mise en oeuvre d'une telle étape 3 complémentaire a, bien entendu, une incidence non seulement sur les temps de cycles de fabrication de ces matériaux durcis mais également sur le bilan énergétique global du procédé de fabrication associé. Le but de l'invention est donc de proposer un matériau diélectrique qui puisse être thermoformé, qui puisse être ultérieurement recyclé et qui soit doté de propriétés mécaniques et diélectriques pour le moins comparables à celles des matériaux diélectriques obtenus à partir de résines durcissables, en particulier à partir de résines époxydes. Ce matériau diélectrique doit, en particulier, conserver ces propriétés mécaniques et diélectriques dans le temps et à des températures d'utilisation de ce 10 matériau diélectrique pouvant aller jusqu'à 90 °C. Un autre but de la présente invention est de proposer un procédé de fabrication d'un tel matériau diélectrique, ce procédé pouvant être facilement mis en oeuvre dans les équipements et outillages des installations industrielles actuellement utilisées pour la fabrication des matériaux durcis à partir de résines époxydes. 15 Ce procédé de fabrication doit, en outre, permettre d'obtenir ce matériau diélectrique en un nombre d'étapes qui soit le plus limité possible et, notamment, en l'absence d'étape complémentaire de post-cuisson, consommatrice de temps et d'énergie. De manière plus générale, le procédé de fabrication selon l'invention doit 20 être le plus direct possible et permettre une mise en oeuvre industrielle qui soit techniquement et économiquement optimisée et ce, dans des conditions de sécurité humaine et de sécurité environnementale plus favorables que celles des procédés de fabrication de matériaux durcis à partir de compositions de résines durcissables. EXPOSÉ DE L'INVENTION 25 Ces buts ainsi que d'autres encore sont atteints, en premier lieu, par un matériau diélectrique obtenu, non plus à partir d'une composition durcissable, mais à partir d'une composition (méth)acrylique. Selon l'invention, cette composition (méth)acrylique comprend : (a) 100 parties en poids d'un sirop (méth)acrylique liquide comprenant : 4 (ai) de 10% en poids à 50% en poids d'un ou plusieurs polymères (méth)acryliques Pl, et (a2) de 50 % en poids à 90 % en poids d'un ou plusieurs monomères (méth)acryliques Ml, chaque monomère M1 ne comprenant qu'une fonction (méth)acrylique par monomère, (b) de 100 parties en poids à 200 parties en poids d'une charge inorganique C, cette charge inorganique C comprenant au moins une charge Cl choisie parmi les oxydes métalliques, les carbonates, les silicates et le verre, 10 (c) de 0,01 partie en poids à 5 parties en poids d'un monomère (méth)acrylique M2, le monomère M2 comprenant au moins deux fonctions (méth)acryliques par monomère, (d) de 0,01 partie en poids à 5 parties en poids d'un monomère (méth)acrylique M3, le monomère M3 étant : 15 soit un monomère (méth)acrylique M31 ne comprenant qu'une fonction (méth)acrylique par monomère, le monomère M31 étant différent du ou des monomères Ml, soit un monomère (méth)acrylique M32 comprenant au moins deux fonctions (méth)acryliques par monomère, le monomère 20 M32 étant différent du monomère M2, (e) de 0,01 partie en poids à 5 parties en poids d'un initiateur de polymérisation choisi parmi les peroxydes organiques, et (f) optionnellement, un agent du couplage. Comme on le verra dans les exemples ci-après, le matériau diélectrique 25 selon l'invention présente des propriétés mécaniques, notamment évaluées par des essais de traction et de ténacité, ainsi que des propriétés diélectriques, évaluées par la mesure de la permittivité relative, du facteur de dissipation et de la rigidité diélectrique, qui sont comparables, voire supérieures, à celles des matériaux durcis à base de résines époxydes disponibles à ce jour. 5 Par ailleurs, étant obtenu à partir d'une composition dont les composés ne présentent pas de risques sanitaires et environnementaux avérés, le matériau diélectrique selon l'invention permet de répondre de manière bien plus satisfaisante aux prescriptions du règlement REACH que les matériaux durcis mentionnés ci-dessus. De surcroît, le matériau diélectrique étant obtenu à partir d'une composition à matrice thermoplastique, il est recyclable. La composition à partir de laquelle est obtenu le matériau diélectrique selon l'invention est une composition (méth)acrylique comprenant, dans des proportions pondérales spécifiques, un sirop (méth)acrylique liquide, une charge inorganique C, des 10 monomères (méth)acryliques M2 et M3 ainsi qu'un initiateur de polymérisation. Plus particulièrement, le sirop (méth)acrylique liquide comprend : (al) de 10% en poids à 50% en poids d'un ou plusieurs polymères (méth)acryliques P1, et (a2) de 50 % en poids à 90% en poids d'un ou plusieurs monomères 15 (méth)acryliques Ml. L'expression "monomère (méth)acrylique" couvre aussi bien un monomère acrylique qu'un monomère méthacrylique. De la même manière, l'expression "polymère (méth)acrylique" couvre aussi bien un homopolymère acrylique, un homopolymère méthacrylique, un copolymère acrylique et qu'un copolymère méthacrylique. 20 Il est, par ailleurs, précisé que l'expression "de... à..." qui vient d'être citée et qui est utilisée dans la présente demande doit être comprise comme définissant non seulement les valeurs de l'intervalle, mais également les valeurs des bornes de cet intervalle. Le sirop (méth)acrylique liquide de la composition (méth)acrylique à partir 25 de laquelle est obtenu le matériau diélectrique selon l'invention peut ne comprendre qu'un polymère (méth)acrylique P1 mais peut tout aussi bien comprendre un mélange de deux, trois, voire plus, polymères (méth)acryliques P1. Le ou chaque polymère (méth)acrylique P1 compris dans le sirop (méth)acrylique liquide peut, en particulier, être choisi parmi : 6 les polyacrylates d'alkyle qui comprennent les homopolymères d'acrylate d'alkyle et les copolymères d'acrylate d'alkyle, et les polyméthacrylates d'alkyle qui comprennent les homopolymères de méthacrylate d'alkyle et les copolymères de méthacrylate d'alkyle. Selon un mode de réalisation préféré, le ou chaque polymère (méth)acrylique P1 est un polyméthacrylate de méthyle (PMMA), étant entendu que, comme indiqué ci-dessus, le polyméthacrylate de méthyle (PMMA) peut désigner un homopolymère de méthacrylate de méthyle (MMA) ou bien un copolymère de MMA. En particulier, dans le cas où le sirop (méth)acrylique liquide comprend un 10 mélange de deux, ou plus, polyméthacrylates de méthyle P1, ce mélange peut être formé par un mélange d'au moins deux homopolymères de MMA ayant un poids moléculaire différent, par un mélange d'au moins deux copolymères de MMA ayant une composition en monomères identique et un poids moléculaire différent, par un mélange d'au moins deux copolymères de MMA ayant une composition en monomères différente ou encore 15 par un mélange d'au moins un homopolymère de MMA et d'au moins un copolymère de MMA. Selon un mode de réalisation de l'invention, le méthacrylate de méthyle représente au moins 50 % en poids du ou de chaque polymère (méth)acrylique P1. Selon un mode de réalisation particulier, le ou chaque polymère 20 (méth)acrylique P1 comprend au moins 70 %, avantageusement au moins 80 %, préférentiellement au moins 90 %, et plus préférentiellement au moins 95 %, en poids de méthacrylate de méthyle. Lorsque le ou chaque polymère (méth)acrylique P1 est un copolymère de méthacrylate de méthyle (MMA), il peut comprendre au moins un comonomère 25 contenant au moins une insaturation éthylénique et étant apte à copolymériser avec le méthacrylate de méthyle. Parmi ces comonomères, on peut notamment citer les acides acrylique et méthacrylique et les (méth)acrylates d'alkyle dans lesquels le groupe alkyle contient de 1 à 12 atomes de carbone. À titre d'exemples de comonomères, on peut mentionner l'acrylate de méthyle et le (méth)acrylate d'éthyle, de butyle ou de 2- 30 éthylhexyle. 7 De manière avantageuse, le ou chaque polymère (méth)acrylique P1 est un copolymère de méthacrylate de méthyle et d'acrylate d'alkyle dans lequel le groupe alkyle contient de 1 à 12 atomes de carbone, avantageusement de 1 à 6 atomes de carbone et, préférentiellement, de 1 à 4 atomes de carbone. Selon un mode de réalisation préféré, lorsque le ou chaque polymère (méth)acrylique P1 est un copolymère de méthacrylate de méthyle (MMA), ce copolymère de méthacrylate de méthyle (MMA) comprend de 70 % à 99,9 %, avantageusement de 80 % à 99,8 %, préférentiellement de 90 % à 99,8 %, et plus préférentiellement de 90 % à 99,7 %, en poids de méthacrylate de méthyle et de 0,1 % à 10 30 %, avantageusement de 0,2 % à 20 %, préférentiellement de 0,2 % à 10 %, et plus préférentiellement de 0,3 % à 10 %, en poids d'au moins un comonomère contenant au moins une insaturation éthylénique qui peut copolymériser avec le méthacrylate de méthyle. De préférence, le ou chaque comonomère est choisi parmi l'acrylate de méthyle et l'acrylate d'éthyle. 15 Dans une variante avantageuse, le polymère (méth)acrylique P1 est un copolymère de méthacrylate de méthyle et d'acrylate d'alkyle. Dans une variante préférée, le polymère (méth)acrylique P1 est un copolymère de méthacrylate de méthyle et d'acrylate de méthyle. Le poids moléculaire moyen en poids, noté Mw, du ou de chaque polymère 20 (méth)acrylique P1 est généralement élevé et peut, dès lors, être supérieur à 40 000 g/mol, avantageusement supérieur à 50 000 g/mol et, préférentiellement, supérieur à 60 000 g/mol. Le poids moléculaire moyen en poids peut être mesuré par chromatographie d'exclusion stérique (SEC). Le ou chaque polymère (méth)acrylique P1 possède avantageusement un 25 indice de fluidité à chaud en masse (MFR) selon l'ISO 1133-2:2011 (230 °C/3,8 kg) entre 0,1 g/10 min et 20 g/10 min. De préférence, l'indice de fluidité à chaud en masse est compris entre 0,2 g/10 min et 18 g/10 min, plus préférablement entre 0,3 g/10 min et 16 g/10 min, avantageusement entre 0,4 g/10 min et 13 g/10 min. 8 Le sirop (méth)acrylique liquide de la composition (méth)acrylique peut ne comprendre qu'un monomère (méth)acrylique M1 mais peut tout aussi bien comprendre un mélange de deux, trois, voire plus, monomères (méth)acryliques Ml. Que le sirop (méth)acrylique liquide comprenne un ou plusieurs S monomères (méth)acryliques Ml, le ou chaque monomère (méth)acrylique M1 ne comprend qu'une fonction (méth)acrylique par monomère. Le ou chaque monomère (méth)acrylique M1 peut, en particulier, être choisi parmi les monomères acryliques et les monomères méthacryliques, notamment parmi les diméthacrylates et les diacrylates qui sont cités au paragraphe [0032] du 10 document US 2006/0251906 Al, référencé [1] dans la suite de la présente description. Avantageusement, le ou chaque monomère (méth)acrylique M1 est choisi parmi l'acide acrylique, l'acide méthacrylique, les monomères acryliques d'alkyle, les monomères méthacryliques d'alkyle, le groupe alkyle de ces monomères (méth)acryliques pouvant être linéaire, ramifié ou cyclique, et contenant de 1 à 22, 15 avantageusement de 1 à 12 et, préférentiellement, de 1 à 6 atomes de carbone. De préférence, le ou chaque monomère (méth)acrylique M1 est choisi parmi l'acide acrylique, l'acide méthacrylique, le méthacrylate de méthyle, le méthacrylate d'éthyle, l'acrylate de méthyle, l'acrylate d'éthyle, l'acrylate de n-butyle, l'acrylate d'iso-butyle, l'acrylate de cyclohexyle, le méthacrylate de cyclohexyle, l'acrylate 20 d'iso-bornyle, le méthacrylate d'iso-bornyle, le méthacrylate d'heptyle, l'acrylate de n- octyle, l'acrylate de 2-octyle, l'acrylate d'iso-octyle, le méthacrylate de 2-éthylhexyle, le méthacrylate de butyldiglycol, le méthacrylate de dicyclopentényloxyéthyle, le méthacrylate d'éthoxyéthyle, le méthacrylate d'iso-butyle, le méthacrylate de n-butyle, le méthacrylate de tert-butyle et le méthacrylate d'hydroxypropyle. 25 Dans une variante avantageuse, le monomère (méth)acrylique M1 est le méthacrylate de méthyle. Ainsi, lorsque le sirop (méth)acrylique comprend un monomère (méth)acrylique Ml, ce monomère M1 est le méthacrylate de méthyle. Lorsque le sirop (méth)acrylique comprend deux, ou plus de deux, monomères (méth)acrylique Ml, le 9 méthacrylate de méthyle est, parmi les monomères (méth)acryliques Ml, le monomère (méth)acrylique M1 dont la proportion pondérale est majoritaire. Selon un mode de réalisation de l'invention, le méthacrylate de méthyle représente au moins 50 % en poids, avantageusement au moins 60 % en poids, plus avantageusement au moins 70 % en poids, préférentiellement au moins 80 % en poids, et plus préférentiellement au moins 90 % en poids, des monomères (méth)acryliques Ml. Dans une variante de l'invention, le sirop (méth)acrylique liquide comprend : (ai) de 15% en poids à 40% en poids et, préférentiellement, de 18% en 10 poids à 30% en poids du ou des polymères (méth)acryliques P1, et (a2) de 60% en poids à 85% en poids et, préférentiellement, de 70% en poids à 82% en poids du ou des monomères (méth)acryliques Ml. Dans une variante avantageuse, le ou chaque polymère (méth)acrylique P1 et le ou chaque monomère (méth)acrylique M1 du sirop (méth)acrylique liquide 15 comprennent au moins un même motif (méth)acrylique, une telle variante permettant d'optimiser la solubilité du ou des polymères (méth)acryliques P1 dans le ou les monomères (méth)acryliques Ml. Préférentiellement, le ou chaque polymère (méth)acrylique P1 est choisi parmi un copolymère de méthacrylate de méthyle et d'acrylate de méthyle et un 20 copolymère de méthacrylate de méthyle et d'acrylate d'éthyle. Préférentiellement, le monomère (méth)acrylique M1 est le méthacrylate de méthyle. Dans une variante avantageuse, le sirop (méth)acrylique liquide comprend un polymère (méth)acrylique P1, et non un mélange de polymères (méth)acryliques P1. 25 Dans une variante avantageuse, le sirop (méth)acrylique liquide comprend un monomère (méth)acrylique Ml, et non un mélange de monomères (méth)acryliques M1. Plus préférentiellement, le sirop (méth)acrylique liquide de la composition (méth)acrylique comprend : 10 (ai) un copolymère de méthacrylate de méthyle et d'acrylate de méthyle ou un copolymère de méthacrylate de méthyle et d'acrylate d'éthyle comme polymère (méth)acrylique P1, et (a2) du méthacrylate de méthyle comme monomère (méth)acrylique Ml. 5 Dans une variante avantageuse, le sirop (méth)acrylique liquide selon l'invention présente une viscosité dynamique, à 25 °C, comprise entre 10 mPa.s et 10000 mPa.s. Dans une telle variante, le sirop (méth)acrylique liquide n'est pas trop réactif et présente une durée d'utilisation après mélange (en anglais "pot life") d'au moins 5 min, de préférence d'au moins 10 min, pour sa transformation ultérieure, notamment 10 pour son transfert en vue d'une transformation par moulage par injection. Dans une variante plus avantageuse, le sirop (méth)acrylique liquide selon l'invention présente une viscosité dynamique, à 25 °C, comprise entre 20 mPa.s et 7000 mPa.s et, de préférence, entre 20 mPa.s et 5000 mPa.s. Le sirop (méth)acrylique liquide peut, en outre, comprendre, des 15 oligomères à fonctionnalité (méth)acrylate et/ou des stabilisants. Les oligomères à fonctionnalité (méth)acrylate peuvent notamment être des époxy-(méth)acrylates, des uréthane-(méth)acrylates ou encore des polyester(méth)acrylates. Ces oligomères peuvent être présents, dans le sirop (méth)acrylique 20 liquide, à hauteur d'au plus 5 parties en poids, avantageusement d'au plus 3 parties en poids et, préférentiellement, d'au plus 1 partie en poids, pour 100 parties en poids du ou des polymères (méth)acryliques P1 et du ou des monomères (méth)acryliques P1. Des stabilisants, ou inhibiteurs de réaction, peuvent également être présents dans le sirop (méth)acrylique liquide pour empêcher une polymérisation 25 spontanée du ou des monomères (méth)acryliques M1. Ces stabilisants peuvent notamment être choisis parmi l'hydroquinone (HQ), l'hydroquinone de monométhyléther (MEHQ), le 2,6-di-tert-butyl-4-méthylphénol (BHT), le 2,6-di-tert-butyl-4-méthoxyphénol (Topanol O) et le 2,4-diméthyl-6-tertbutylphénol (Topanol A). 11 Ces stabilisants peuvent être présents, dans le sirop (méth)acrylique liquide, à hauteur d'au plus 5 parties en poids, avantageusement d'au plus 4 parties en poids et, préférentiellement, en une proportion comprise entre 0,3 et 3 parties en poids, pour 100 parties en poids du ou des polymères (méth)acryliques P1 et du ou des S monomères (méth)acryliques Ml. La composition (méth)acrylique à partir de laquelle est obtenu le matériau diélectrique selon l'invention comprend, en outre, une charge inorganique C. Cette charge inorganique C comprend au moins une charge Cl qui est choisie parmi les oxydes métalliques, les carbonates, les silicates et le verre. 10 Selon un mode de réalisation particulier, la charge Cl se présente sous la forme de poudre. Une telle poudre peut, par exemple, être formée de particules dont au moins 50% en nombre possèdent une taille moyenne de particules, notée D50, inférieure ou égale à 50 r.tm, avantageusement inférieure ou égale à 20 [lm et, préférentiellement, 15 inférieure ou égale à 5 Lorsque la charge Cl est choisie parmi les carbonates, ce ou ces carbonates peuvent être choisis parmi le carbonate de calcium (craie), le carbonate de magnésium, le carbonate de sodium et le carbonate de potassium. Lorsque la charge Cl est choisie parmi les silicates, ce ou ces silicates 20 peuvent être choisis parmi le silicate de calcium, le silicate de sodium, le silicate de potassium et le silicate de magnésium. Dans une variante avantageuse, la charge Cl est choisie parmi les oxydes métalliques. Ce ou ces oxydes métalliques peuvent être choisis parmi l'alumine A1203, qui peut être hydratée ou non, l'oxyde de baryum BaO, la silice Si02, l'oxyde de magnésium 25 MgO et l'oxyde de calcium CaO. Selon un mode de réalisation préféré, l'oxyde métallique est la silice Si02. Cette silice peut notamment être une silice cristalline broyée ou une silice amorphe. Dans une variante de l'invention, la charge inorganique C peut également comprendre, en outre, du trihydrate d'aluminium Al(OH)3, noté C2, et/ou des renforts, 30 notés C3. 12 La présence de trihydrate d'aluminium C2 permet, en particulier, d'améliorer la tenue au cheminement du matériau diélectrique selon l'invention. Selon un mode de réalisation particulier, le trihydrate d'aluminium C2 se présente sous la forme de particules dont au moins 50% en nombre possèdent une taille moyenne de particules, notée D50, inférieure ou égale à 50 pm, avantageusement inférieure ou égale à 20 pm et, préférentiellement, inférieure ou égale à 5 pm. Les renforts C3 peuvent notamment se présenter sous la forme de tissus, de fibres ou de billes. Ces fibres peuvent être naturelles ou synthétiques, courtes ou longues. 10 Dans une variante avantageuse de l'invention, les renforts C3 peuvent être choisis parmi les tissus de verre, les fibres de verre et les billes de verre. Selon un mode de réalisation particulier, la composition (méth)acrylique selon l'invention comprend de 120 parties en poids à 180 parties en poids et, avantageusement, de 140 parties en poids à 170 parties en poids, de charge inorganique 15 C. La composition (méth)acrylique à partir de laquelle est obtenu le matériau diélectrique selon l'invention comprend, en outre, un monomère (méth)acrylique M2, un monomère (méth)acrylique M3 ainsi qu'un initiateur de polymérisation. Le monomère (méth)acrylique M2, qui peut copolymériser avec le ou les 20 monomères (méth)acryliques Ml, est un composé qui comprend au moins deux fonctions (méth)acryliques par monomère. Lorsqu'il comprend deux fonctions (méth)acryliques par monomère, ce monomère (méth)acrylique M2 peut être choisi parmi les diméthacrylates et les diacrylates qui sont cités au paragraphe [0033] du document [1]. 25 Lorsqu'il comprend trois fonctions (méth)acryliques par monomère, ce monomère (méth)acrylique M2 peut être choisi parmi les triméthacrylates et les triacrylates qui sont cités au paragraphe [0034] du document [1]. Lorsqu'il comprend quatre, ou plus de quatre, fonctions (méth)acryliques par monomère, ce monomère (méth)acrylique M2 peut être choisi parmi les 30 tétraacrylates et les pentaacrylates qui sont cités au paragraphe [0035] du document [1]. 13 Dans une variante avantageuse de l'invention, le monomère (méth)acrylique M2 est choisi parmi le diméthacrylate d'éthylène glycol, le diméthacrylate de néopentylglycol, le diacrylate néopentylglycol, le diméthacrylate de 1,4-butanediol, le diacrylate de 1,4-butanediol, le diméthacrylate de 1,3-butylène glycol, le diacrylate de 1,3-butylène glycol, le diméthacrylate de triéthylène glycol et le diacrylate de triéthylène glycol. La composition (méth)acrylique comprend de 0,01 partie en poids à 5 parties en poids de monomère (méth)acrylique M2. Selon un mode de réalisation particulier, la composition (méth)acrylique 10 comprend de 0,1 partie en poids à 4 parties en poids, avantageusement de 0,5 partie en poids à 3 parties en poids, de monomère (méth)acrylique M2. La composition (méth)acrylique à partir de laquelle est obtenu le matériau diélectrique selon l'invention comprend également un monomère (méth)acrylique M3, ce monomère (méth)acrylique M3 étant distinct du ou des monomères (méth)acryliques M1 15 et du monomère (méth)acrylique M2 qui sont présents dans la composition (méth)acrylique. Selon une première variante, ce monomère (méth)acrylique M3, alors noté M31 est un monomère (méth)acrylique qui ne comprend qu'une fonction (méth)acrylique par monomère. Le monomère (méth)acrylique M31 peut notamment être choisi parmi les 20 méthacrylates et acrylates qui ont été cités ci-avant pour le ou les monomères (méth)acryliques Ml, à la condition que le monomère (méth)acrylique M31 soit un monomère (méth)acrylique différent du ou des monomères (méth)acryliques M1 présents dans le sirop (méth)acrylique liquide selon l'invention. Avantageusement, le monomère (méth)acrylique M31 est choisi parmi les 25 monomères (méth)acryliques d'alkyle dans lesquels le groupe alkyle comprend au moins 6 atomes de carbone, ce groupe alkyle pouvant être linéaire, ramifié ou cyclique, mais étant préférentiellement ramifié ou cyclique. De préférence, le monomère (méth)acrylique M31 est choisi parmi l'acrylate de cyclohexyle, le méthacrylate de cyclohexyle, l'acrylate d'iso-bornyle, le 14 méthacrylate d'iso-bornyle, l'acrylate de tert-butylcyclohexyle, l'acrylate de 4-(1,1- diméthyéthyl)cyclohexyle et l'acrylate de 3,3,5 triméthylcyclohexyle. Selon une seconde variante, ce monomère (méth)acrylique M3, alors noté M32 est un monomère (méth)acrylique qui comprend au moins deux fonctions (méth)acryliques par monomère. Le monomère (méth)acrylique M32 peut notamment être choisi parmi les diméthacrylates et diacrylates qui ont été cités ci-avant pour le monomère (méth)acrylique M2, à la condition que le monomère (méth)acrylique M32 soit un monomère (méth)acrylique différent du monomère (méth)acrylique M2 présent dans le sirop (méth)acrylique liquide selon l'invention. 10 Avantageusement, le monomère (méth)acrylique M32 est choisi parmi les monomères (méth)acryliques qui ont été cités pour le monomère (méth)acrylique M2 et notamment ceux qui sont cités dans les paragraphes [0033] à [0035] du document [1]. De préférence, le monomère (méth)acrylique M32 est choisi parmi le diméthacrylate de triéthylène glycol, le diméthacrylate de néopentylglycol, le diacrylate 15 néopentylglycol, le diméthacrylate de 1,4-butanediol, le diacrylate de 1,4-butanediol, le diméthacrylate de 1,3-butylène glycol, le diacrylate de 1,3-butylène glycol, le diméthacrylate de triéthylène glycol et le diacrylate de triéthylène glycol. La composition (méth)acrylique à partir de laquelle est obtenu le matériau diélectrique selon l'invention comprend de 0,01 partie en poids à 10 parties en poids de 20 monomère (méth)acrylique M3. Selon un mode de réalisation particulier, la composition (méth)acrylique comprend de 0,1 partie en poids à 5 parties en poids de monomère (méth)acrylique M3. La composition (méth)acrylique à partir de laquelle est obtenu le matériau diélectrique selon l'invention comprend, en outre, un initiateur de polymérisation dont la 25 fonction est d'assurer le démarrage de la polymérisation des monomères (méth)acryliques Ml, M2 et M3 (M31 ou M32) de démarrer. L'initiateur de polymérisation est choisi parmi les peroxydes organiques et, de manière avantageuse, parmi les peroxydes organiques qui sont liquides au moins dans la plage de températures allant de 0 °C à 50 °C. 15 L'initiateur de polymérisation peut, en particulier, comprendre de 2 à 30 atomes de carbone et être, par exemple, choisi parmi le peroxynéodécanoate de tertamyle, le peroxydicarbonate de di(sec-butyle), le peroxydicarbonate de diisopropyle, le peroxynéodécanoate de tert-butyle, le peroxydicarbonate de di(2-éthylhexyle), le peroxypivalate de tert-amyle, le peroxypivalate de tert-butyle, le peroxyde de di(3,5,5- triméthylhexanoyle), le 2,5-diméthyl-2,5-di(2-éthylhexanoylperoxy)hexane, le peroxy-2- éthylhexanoate de 1,1,3,3 tétraméthylbutyle, le peroxy-2-éthylhexanoate de tert-amyle, le peroxy-2-éthylhexanoate de tert-butyle, le peroxydiéthylacétate de tert-butyle, le peroxyisobutyrate de tert-butyle, le tert-amylperoxy-1-méthoxycyclohexa ne, le 1,1- 10 di(tert-amylperoxy)cyclohexane, le 1,1-di(tert-butylperoxy)-3,3,5-triméthylcyclohexane, 1,1-di(tert-butylperoxy)cyclohexa ne, le peroxy-2-éthylhexylcarbonate de tert-amyle, le peroxy-2-éthylhexylcarbonate de tert-butyle, le peroxy-3,5,5-triméthylhexanoate de terta myle, le peroxy-3,5,5-triméthylhexanoate de tert-butyle, le peroxyacétate de tert-amyle, le peroxyacétate de tert-butyle, le 2,2-di(tert-butylperoxy)buta ne, le 2,2-di(tert- 15 amylperoxy)butane, le peroxybenzoate de tert-amyle, le peroxybenzoate de tert-butyle, le 4,4-di(tert-butylperoxy)valérate de butyle, le 2,5-diméthyl-2,5-di(tert- butylperoxy)hexane, le peroxyde de tert-butylcumyle, le peroxyde de di-tert-amyle, le peroxyde de di-tert-butyle, l'hydroperoxyde de 1,1,3,3-tétraméthylbutyle, l'hydroperoxyde de 3,5-diisopropylbenzène, l'hydroperoxyde de cumène et leurs 20 mélanges. Dans une variante avantageuse, l'initiateur de polymérisation est choisi parmi le 2,5-diméthy1-2,5-di(2-éthylhexanoylperoxy)hexane, le peroxy-2-éthylhexanoate de 1,1,3,3-tétraméthylbutyle, le peroxy-2-éthylhexanoate de tert-amyle, le peroxy-2- éthylhexa noate de tert-butyle, le peroxydiéthylacétate de tert-butyle, le 25 peroxyisobutyrate de tert-butyle, le tert-amylperoxy-1-méthoxycyclohexa ne, le 1,1- di(tert-amylperoxy)cyclohexane, le 1,1-di(tert-butylperoxy)-3,3,5-triméthylcyclohexane, le 1,1-di(tert-butylperoxy)cyclohexa ne, le peroxy-2-éthylhexylcarbonate de tert-amyle, le peroxy-2-éthylhexylcarbonate de tert-butyle, le peroxy-3,5,5-triméthylhexanoate de terta myle, le peroxy-3,5,5-triméthylhexanoate de tert-butyle, le peroxyacétate de tert-amyle, 30 le peroxyacétate de tert-butyle, le 2,2-di(tert-butylperoxy)butane, le 2,2-di(tert- 16 amylperoxy)butane, le peroxybenzoate de tert-amyle, le peroxybenzoate de tert-butyle, le 4,4-di(tert-butylperoxy)valérate de butyle, le 2,5-diméthyl-2,5-di(tert- butylperoxy)hexane, le peroxyde de tert-butylcumyle, le peroxyde de di-tert-amyle, le peroxyde de d i-tert-butyle, l'hydroperoxyde de 1,1,3,3-tétra méthyl butyle, l'hydroperoxyde de 3,5-diisopropylbenzène et l'hydroperoxyde de cumène. Dans une variante préférentielle, l'initiateur de polymérisation est choisi parmi le 2,5-diméthyl-2,5-di(2-éthylhexanoylperoxy)hexane, le peroxy-2-éthylhexanoate de 1,1,3,3-tétraméthylbutyle, le peroxy-2-éthylhexanoate de tert-butyle, le peroxydiéthylacétate de tert-butyle, le tert-amylperoxy-1-méthoxycyclohexane, le 1,1- 10 di(tert-amylperoxy)cyclohexane, le 1,1-di(tert-butylperoxy)-3,3,5-triméthylcyclohexane, le 1,1-di(tert-butylperoxy)cyclohexa ne, le peroxy-2-éthylhexylcarbonate de tert-amyle, le peroxy-2-éthylhexylcarbonate de tert-butyle, le peroxy-3,5,5-triméthylhexanoate de terta myle, le peroxy-3,5,5-triméthylhexanoate de tert-butyle, le peroxyacétate de tert-amyle, le peroxyacétate de tert-butyle, le 2,2-di(tert-butylperoxy)buta ne, le 2,2-di(tert- 15 amylperoxy)butane, le peroxybenzoate de tert-amyle, le peroxybenzoate de tert-butyle, le 4,4-di(tert-butylperoxy)valérate de butyle, le 2,5-diméthyl-2,5-di(tert- butylperoxy)hexane, le peroxyde de tert-butylcumyle, le peroxyde de di-tert-amyle, le peroxyde de di-tert-butyle,l'hydroperoxyde de 1,1,3,3-tétraméthyl butyle et l'hydroperoxyde de 3,5-diisopropyl benzène. 20 La composition (méth)acrylique à partir de laquelle est obtenu le matériau diélectrique selon l'invention comprend de 0,01 partie en poids à 5 parties en poids d'initiateur de polymérisation. Selon un mode de réalisation particulier, la composition (méth)acrylique comprend de 0,02 partie en poids à 4 parties en poids, avantageusement de 0,03 partie 25 en poids à 3 parties en poids, d'initiateur de polymérisation pour 100 parties en poids du ou des monomères (méth)acryliques Ml. Ce qui vient d'être décrit pour un initiateur de polymérisation est tout à fait transposable à un système initiateur, un tel système consistant en un initiateur et un activateur. 17 La composition (méth)acrylique à partir de laquelle est obtenu le matériau diélectrique selon l'invention peut effectivement comprendre, en outre, un activateur de polymérisation. Cet activateur de polymérisation peut notamment être choisi parmi les amines tertiaires, telles que la N,N-diméthyl-p-toluidine (DMPT) et la N,N-dihydroxyéthylp-toluidine (DHEPT), et les catalyseurs de métaux de transition qui sont solubles dans les solutions organiques. Selon un mode de réalisation particulier, la composition (méth)acrylique comprend de 0,01 partie en poids à 1 partie en poids, avantageusement de 0,02 partie en 10 poids à 0,7 partie en poids et, de préférence, de 0,03 partie en poids à 0,4 partie en poids ppm, d'activateur de polymérisation pour 100 parties en poids du ou des monomères (méth)acryliques Ml. Selon une variante avantageuse, la composition (méth)acrylique à partir de laquelle est obtenu le matériau diélectrique selon l'invention peut, en outre, comprendre 15 un agent de couplage qui favorise la dispersion de la charge inorganique C dans le sirop (méth)acrylique liquide formé par le ou les polymères (méth)acryliques P1 et le ou les monomères (méth)acryliques Ml. Cet agent de couplage peut être formé par la charge inorganique C et/ou par un composé en tant que tel. L'agent de couplage peut être formé par un seul des 20 composés qui viennent d'être cités ou par un mélange de deux ou plusieurs de ces composés. Dans le cas où il est formé par la charge inorganique C, cet agent de couplage est formé par la charge Cl qui est alors fonctionnalisée. Selon une version avantageuse, lorsque la charge Cl est formée par un 25 oxyde métallique, l'agent de couplage peut être formé une silice silanisée, telle que celle commercialisée par la société Quarzwerke sous la dénomination SilbondeW 12 MST. Dans le cas où il est formé par un composé en tant que tel, cet agent de couplage peut être un composé comprenant des groupements fonctionnels tel qu'un organosilane. Cet agent de couplage peut notamment être choisi parmi les aminosilanes, 18 les vinylsilanes, les méthacrylsilanes et les mélanges de ceux-ci. De préférence, l'agent de couplage est choisi parmi les méthacrylsilanes. La composition (méth)acrylique à partir de laquelle est obtenu le matériau diélectrique selon l'invention peut également comprendre, en outre, un ou plusieurs additifs tels que, par exemple, un agent limitateur de chaîne, un agent de transfert de chaîne (par exemple, le diméthyldioxirane), un agent d'ajustement de la vitesse de polymérisation du ou des monomères (méth)acryliques Ml, un agent ignifugeant, un colorant et un pigment. La présente invention se rapporte, en deuxième lieu, à un matériau 10 diélectrique revêtu, ce matériau diélectrique revêtu comprenant un matériau diélectrique et au moins une couche de protection disposée sur ledit matériau diélectrique. Selon l'invention, le matériau diélectrique est tel que défini ci-dessus, c'est-à-dire qu'il est obtenu à partir d'une composition (méth)acrylique conforme à ce qui vient d'être décrit, notamment pour ce qui concerne les caractéristiques relatives au(x) 15 polymères (méth)acryliques P1 et au(x) monomères (méth)acryliques M1 formant le sirop (méth)acrylique, aux monomères (méth)acryliques M2 et M3, à la charge inorganique C, à l'initiateur de polymérisation et, le cas échéant, à l'activateur de polymérisation, à l'agent de couplage et/ou aux additifs, les caractéristiques avantageuses de cette composition (méth)acrylique pouvant être prises seules ou en combinaison. 20 Le matériau diélectrique revêtu selon l'invention se caractérise non seulement par les propriétés mécaniques et diélectriques remarquables qui lui sont conférées par le matériau diélectrique selon l'invention mais également par les propriétés complémentaires qui lui sont conférées par la couche de protection disposée sur le matériau diélectrique. Une telle couche de protection peut notamment permettre de 25 conférer et/ou de renforcer une isolation thermique, une isolation électrique, une protection contre les rayons UV, des propriétés ignifugeantes, des propriétés barrières aux gaz et/ou à l'eau. 19 Dans une variante avantageuse de l'invention, la couche de protection est obtenue à partir d'une composition qui présente une bonne compatibilité avec la composition thermoplastique à partir de laquelle est obtenu le matériau diélectrique. Cette couche de protection peut notamment être obtenue à partir d'une composition comprenant un polymère fluorocarboné, tel que le polyfluorure de vinylidène (PVDF) ou encore un polymère (méth)acrylique, de préférence un polymère (méth)acrylique. Cette composition de la couche de protection peut également comprendre une charge inorganique ou, au contraire et de manière préférentielle, en être exempte. 10 La présente invention se rapporte, en troisième lieu, à un procédé de fabrication d'un matériau diélectrique à partir d'une composition (méth)acrylique telle que décrite ci-dessus. Selon l'invention, ce procédé comprend : (1) le mélange des composés d'une composition (méth)acrylique telle que 15 décrite ci-dessus, le sirop (méth)acrylique liquide étant préparé en premier et l'initiateur de polymérisation étant introduit en dernier dans le sirop (méth)acrylique liquide, et (2) le moulage à chaud de la composition obtenue à l'issue de l'étape (1). En d'autres termes, le procédé selon l'invention comprend : 20 (1) le mélange des composés suivants : (a) 100 parties en poids d'un sirop (méth)acrylique liquide comprenant : (a1) de 10 % en poids à 50 % en poids d'un ou plusieurs polymères (méth)acryliques P1, et (a2) de 50 % en poids à 90% en poids d'un ou plusieurs monomères 25 (méth)acryliques Ml, chaque monomère M1 ne comprenant qu'une fonction (méth)acrylique par monomère, (b) de 100 parties en poids à 300 parties en poids d'une charge inorganique C, cette charge inorganique C comprenant au moins une 20 charge Cl choisie parmi les oxydes métalliques, les carbonates, les silicates et le verre, (c) de 0,01 partie en poids à 5 parties en poids d'un monomère (méth)acrylique M2, le monomère M2 comprenant au moins deux fonctions (méth)acryliques par monomère, (d) de 0,01 partie en poids à 10 parties en poids d'un monomère (méth)acrylique M3, le monomère M3 étant soit un monomère (méth)acrylique M31 ne comprenant qu'une fonction (méth)acrylique par monomère, le monomère M31 10 étant différent du ou des monomères Ml, soit un monomère (méth)acrylique M32 comprenant au moins deux fonctions (méth)acryliques par monomère, le monomère M32 étant différent du monomère M2, (e) de 0,01 partie en poids à 5 parties en poids d'un initiateur de 15 polymérisation choisi parmi les peroxydes organiques, et (f) optionnellement, un agent du couplage, le sirop (méth)acrylique liquide étant préparé en premier et l'initiateur de polymérisation étant introduit en dernier dans le sirop (méth)acrylique liquide, et (2) le moulage à chaud de la composition obtenue à l'issue de l'étape (1). 20 Le procédé de fabrication selon l'invention est donc un procédé dont la mise en oeuvre est particulièrement simple et qui ne requiert pas nécessairement d'étape complémentaire de post-cuisson, contrairement aux procédés actuels de fabrication de matériaux diélectriques à base de résines époxydes. Le procédé selon l'invention peut, en outre, être facilement mis en oeuvre dans les installations actuellement dédiées à ces 25 procédés actuels de fabrication. Les caractéristiques décrites précédemment en liaison avec la composition (méth)acrylique et, notamment, les caractéristiques relatives au(x) polymères (méth)acryliques PI et au(x) monomères (méth)acryliques M1 formant le sirop (méth)acrylique, aux monomères (méth)acryliques M2 et M3, à la charge inorganique C, à 30 l'initiateur de polymérisation et, le cas échéant, à l'activateur de polymérisation, à l'agent 21 de couplage et/ou aux additifs, sont bien entendu applicables au présent procédé de fabrication du matériau diélectrique. L'étape (1) de préparation du procédé de fabrication selon l'invention est réalisée par mélange de l'ensemble des composés entrant dans la composition (méth)acrylique, en prenant le soin de préparer, en premier lieu, le sirop (méth)acrylique liquide puis d'introduire, dans ce sirop (méth)acrylique, les monomères (méth)acryliques M2 et M3 et, le cas échéant, l'activateur de polymérisation, l'agent de couplage et/ou les additifs, ainsi que la charge inorganique C, l'initiateur de polymérisation étant introduit en dernier lieu. 10 Ce mélange peut être manuel ou bien réalisé au moyen d'un mélangeur. Dans une variante avantageuse, le mélange est effectué sous un léger vide de manière à éliminer les gaz de réaction, typiquement compris entre 100 mbar et 1 bar, avantageusement entre 500 mbar et 900 mbar et ce, pendant une durée comprise entre 5 min et 2 h, avantageusement entre 15 min et 1 h et, préférentiellement, entre 30 min et 15 1 h. Dans une variante avantageuse, après l'étape de dégazage qui vient d'être décrite, on réalise une étape de balayage du mélange avec un gaz inerte, par exemple de l'azote. Dans le cas où l'agent de couplage est formé par la charge inorganique C, la 20 fonctionnalisation est réalisée préalablement à son introduction dans la composition (méth)acrylique. L'étape (2) de moulage à chaud de la composition telle qu'obtenue à l'issue de l'étape (1) permet de réaliser la polymérisation de la matrice thermoplastique et, ce faisant, d'obtenir le matériau diélectrique selon l'invention. 25 Cette étape (2) de moulage à chaud peut être réalisée par toute technique de moulage classiquement utilisée dans le domaine des thermoplastiques. De manière particulièrement avantageuse, cette étape (2) de moulage à chaud peut être mise en oeuvre à une température inférieure ou égale à 80 °C. 22 L'étape (2) de moulage à chaud peut notamment être réalisée par moulage par injection, par moulage en coquille (ou coulée gravitaire), par moulage sous vide (ou couclée sous vide) ou par moulage basse pression (ou coulée basse pression). Dans une variante avantageuse, le moulage par injection est réalisé au moyen du procédé de gélification sous pression automatique ou GPA (en anglais, Automatic Pressure Gelation ou APG en abrégé). Pour être compatible avec une étape (2) de moulage par injection réalisée au moyen du procédé GPA, l'initiateur de polymérisation se présente sous une forme liquide dans la plage de températures allant de 0 °C à, par exemple, 50 °C et peut être 10 plus particulièrement choisi parmi les peroxydes organiques mentionnés précédemment pour la composition (méth)acrylique, dans ses variantes avantageuse et préférentielle. L'invention se rapporte, en quatrième lieu, aux utilisations du matériau diélectrique et du matériau diélectrique revêtu tels que définis ci-dessus, les caractéristiques avantageuses de ces matériaux pouvant être prises seules ou en 15 combinaison. Les matériaux selon l'invention peuvent notamment être utilisés dans l'industrie électronique ainsi que dans l'industrie électrique, qu'elle soit de basse tension, de moyenne tension ou de haute tension. Il est précisé que les expressions "basse tension", "moyenne tension" et 20 "haute tension" sont utilisées dans leurs acceptations habituelles, à savoir: l'expression "basse tension" désigne une tension qui est strictement inférieure à 1 kV en courant alternatif et à 1,5 kV en courant continu, l'expression "moyenne tension" désigne une tension qui est supérieure ou égale à 1 kV en courant alternatif et à 1,5 kV en courant continu mais 25 inférieure ou égale à 52 kV en courant alternatif et à 75 kV en courant continu, et l'expression "haute tension" désigne une tension qui est strictement supérieure à 52 kV en courant alternatif et à 75 kV en courant continu. 23 Dans l'industrie électrique, les matériaux selon l'invention peuvent notamment être utilisés comme matériau d'isolation électrique dans un appareil de coupure, de basse, moyenne ou haute tension, cet appareil de coupure pouvant avantageusement être un interrupteur, un disjoncteur, un combiné interrupteur-fusibles, un sectionneur, un sectionneur de mise à la terre, un transformateur et un contacteur. D'autres caractéristiques et avantages de l'invention apparaîtront mieux à la lecture du complément de description qui suit, qui se rapporte à des exemples de préparation de matériaux diélectriques ainsi qu'à l'évaluation de propriétés mécaniques et diélectriques de ces matériaux, l'un étant un matériau diélectrique conforme à 10 l'invention et l'autre étant un matériau diélectrique, dit "de référence", obtenu à partir de résine époxyde. EXPOSÉ DÉTAILLÉ DE MODES DE RÉALISATION PARTICULIERS 1. Préparation du matériau diélectrique selon l'invention 1.1. Composés mis en oeuvre 15 Les composés mis en oeuvre pour la préparation de la composition (méth)acrylique sont les suivants : - comme polymère (méth)acrylique P1 : un PMMA formé par un copolymère de méthacrylate de méthyle et d'acrylate d'éthyle commercialisé par la Société Altuglas sous la dénomination Altuglas® BS 520, 20 - comme monomère (méth)acrylique M1 : un méthacrylate de méthyle stabilisé par de l'hydroquinone de monométhyléther, - comme charge Cl : une silice broyée commercialisée par la Société Sibelco sous la dénomination E6, - comme monomère (méth)acrylique M2 : un diméthacrylate de 1, 4-butanediol 25 (BDDMA), - comme monomère (méth)acrylique M3 : un diméthacrylate de triéthylène glycol (TEGDMA), 24 - comme initiateur de polymérisation : un hydroperoxyde de 3,5-diisopropylbenzène commercialisé par la Société Arkema sous la dénomination Luperox®DH, - comme agent de couplage : BYK-C 8000 commercialisé par la Société BYK, et 5 - comme activateur : un dibutylphosphate de vanadium comprenant 5% massique en vanadium dans du propylène glycol commercialisé par la Société OMG borchers sous la dénomination Borchers®VP 0132. 1.2. Préparation du sirop (méth)acrylique liquide Le sirop (méth)acrylique liquide est préparé par la dissolution de 20 parties 10 en poids du polymère (méth)acrylique P1 dans 80 parties en poids du monomère (méth)acrylique Ml. 1.3. Préparation de la composition (méth)acrylique Aux 100 parties en poids du sirop (méth)acrylique liquide obtenu au chapitre 1.2. ci-dessus, on ajoute : 15 - 163,2 parties en poids de silice (charge Cl), 1 partie en poids de BDDMA (monomère (méth)acrylique M2), 1 partie en poids de TEGDMA (monomère (méth)acrylique M32), 0,3 parties en poids de l'agent de couplage (BYK-C 8000), 0,2 partie en poids de l'activateur (Borchers®VP 0132), et 20 en dernier lieu, 2 parties en poids de l'initiateur de polymérisation (Luperox® DH). L'ensemble des composés est mélangé pendant 3 h, à une température de l'ordre de 40 °C à 42 °C, pour l'obtention de la composition (méth)acrylique. Après dégazage sous un vide de 900 mbar pendant 60 min, la composition 25 (méth)acrylique est balayée avec de l'azote puis injectée dans un moule préchauffé à 60°C et présentant une empreinte compatible avec l'obtention d'éprouvettes du type 1B conformes à la norme ISO 527-1:2012. 25 1.4. Obtention du matériau diélectrique selon l'invention On réalise la polymérisation de la composition (méth)acrylique en portant le moule à une température de 80 °C pendant 15 min. Les éprouvettes du matériau diélectrique sont ensuite retirées du moule et placées dans un four à une température de 120 °C, pendant 4 h (post-cuisson réalisée en dehors du moule). 2. Préparation du matériau diélectrique de référence 2.1. Composés mis en oeuvre Les composés mis en oeuvre pour la préparation de la formulation de 10 résine époxyde, avec leurs proportions massiques respectives, sont les suivants : - 100 parties en poids d'un précurseur formé par la résine de diglycidyléther du bisphénol A (DGEBA) commercialisée par la Société Huntsman Advanced Materials sous la dénomination Araldite®CY 225, - 80 parties en poids d'un durcisseur formé par un anhydride méthyltétrahydro- 15 phtalique (MTHPA) commercialisé par la Société Huntsman Advanced Materials sous la dénomination AradurcHY 925, et - 270 parties en poids de la charge C1: la silice broyée commercialisée par la Société Sibelco sous la dénomination E6. 2.2. Préparation de la formulation de résine époxyde 20 Dans un pot placé dans un malaxeur, on introduit le précurseur DGEBA, l'anhydride d'acide MTHPA et la charge de silice Cl. L'ensemble des composés est mélangé pendant 120 min, à une température comprise entre 50 °C et 67 °C pour l'obtention de la formulation de résine époxyde. 25 Cette formulation est ensuite injectée dans un moule préchauffé à 100 °C et présentant une empreinte compatible avec l'obtention d'éprouvettes du type 1B conformes à la norme 150 527-1:2012. 26 2.3. Obtention du matériau diélectrique de référence On réalise la polymérisation de la formulation de résine époxyde en portant le moule à une température de 100 °C pendant 1 h, puis à 130 °C pendant 16 h (post-cuisson réalisée dans le moule). 5 3. Évaluation des propriétés mécaniques des matériaux diélectriques Les propriétés mécaniques ont été déterminées par des essais de traction conduits à 23 °C sur les éprouvettes telles qu'obtenues aux paragraphes 1.4. et 2.3. ci-dessus. Ont ainsi été déterminés, conformément à la norme 150 527-1:2012 : 10 - la contrainte à la rupture, en MPa, - le module de Young, en MPa, et - l'allongement à la rupture, en %. Les résultats des essais de traction conduits à 23 °C figurent dans le Tableau 1 ci-dessous : Matériau diélectrique selon l'invention de référence Contrainte à la rupture (MPa) 65,9 ± 4,7 58,03 ± 9,12 Module de Young (MPa) 8771,8 ± 327,96 9905 ± 207 Allongement à la rupture (%) 0,98 ± 0,1 0,68 ± 0,12 15 Tableau 1 Les propriétés mécaniques ont été également évaluées par des essais de ténacité à la rupture conduits, à 23 °C, sur les éprouvettes telles qu'obtenues aux paragraphes 1.4. et 2.3. ci-dessus de manière à déterminer, conformément à la norme ISO 527-1:2012 : 20 - le facteur d'intensité de contrainte critique, noté K1' en MPa.m112, et - le taux de restitution critique d'énergie, noté Glr, en J.m2. Les résultats des essais de ténacité à la rupture figurent dans le Tableau 2 ci-dessous : 27 Matériau diélectrique selon l'invention de référence ' REVENDICATIONS1. Matériau diélectrique obtenu à partir d'une composition (méth)acrylique comprenant : (a) 100 parties en poids d'un sirop (méth)acrylique liquide comprenant : (ai) de 10 % en poids à 50 % en poids d'un ou plusieurs polymères (méth)acryliques Pl, et (a2) de 50% en poids à 90 % en poids d'un ou plusieurs monomères (méth)acryliques Ml, chaque monomère M1 ne comprenant 10 qu'une fonction (méth)acrylique par monomère, (b) de 100 parties en poids à 200 parties en poids d'une charge inorganique C, cette charge inorganique C comprenant au moins une charge Cl choisie parmi les oxydes métalliques, les carbonates, les silicates et le verre, de préférence choisie parmi les oxydes 15 métalliques, (c) de 0,01 partie en poids à 5 parties en poids d'un monomère (méth)acrylique M2, le monomère M2 comprenant au moins deux fonctions (méth)acryliques par monomère, (d) de 0,01 partie en poids à 10 parties en poids d'un monomère 20 (méth)acrylique M3, le monomère M3 étant : soit un monomère (méth)acrylique M31 ne comprenant qu'une fonction (méth)acrylique par monomère, le monomère M31 étant différent du ou des monomères Ml, soit un monomère (méth)acrylique M32 comprenant au moins 25 deux fonctions (méth)acryliques par monomère, le monomère M32 étant différent du monomère M2, (e) de 0,01 partie en poids à 5 parties en poids d'un initiateur de polymérisation choisi parmi les peroxydes organiques, et (f) optionnellement, un agent du couplage. 31 2. Matériau diélectrique selon la revendication 1, dans lequel le ou chaque polymère (méth)acrylique P1 est choisi parmi un homopolymère de méthacrylate de méthyle et un copolymère de méthacrylate de méthyle, le méthacrylate de méthyle représentant avantageusement au moins 50% en poids du ou de chaque polymère (méth)acrylique P1. 3. Matériau diélectrique selon la revendication 2, dans lequel le ou chaque polymère (méth)acrylique P1 est un copolymère de méthacrylate de méthyle et 10 d'acrylate d'alkyle dans lequel le groupe alkyle contient de 1 à 12 atomes de carbone, avantageusement de 1 à 6 atomes de carbone. 4. Matériau diélectrique selon la revendication 3, dans lequel le ou chaque polymère (méth)acrylique P1 est choisi parmi le copolymère de méthacrylate de 15 méthyle et d'acrylate de méthyle et le copolymère de méthacrylate de méthyle et d'acrylate de méthyle. 5. Matériau diélectrique selon l'une quelconque des revendications 1 à 4, dans lequel le ou chaque monomère (méth)acrylique M1 est choisi parmi l'acide 20 acrylique, l'acide méthacrylique, les monomères acryliques d'alkyle, les monomères méthacryliques d'alkyle, le groupe alkyle de ces monomères (méth)acryliques pouvant être linéaire, ramifié ou cyclique, et contenant de 1 à 22 atomes de carbone, de préférence de 1 à 12 atomes de carbone, le monomère M1 étant, avantageusement, le méthacrylate de méthyle. 25 6. Matériau diélectrique selon la revendication 5, dans lequel le méthacrylate de méthyle représente au moins 50% en poids du ou des monomères (méth)acryliques Ml. 32 7. Matériau diélectrique selon l'une quelconque des revendications 1 à 6, dans lequel la charge inorganique C comprend, en outre, du trihydrate d'aluminium C2 et/ou des renforts C3, ces renforts C3 pouvant être choisis parmi les fibres de verre et les billes de verre. 8. Matériau diélectrique selon l'une quelconque des revendications 1 à 7, dans lequel le monomère (méth)acrylique M2 est choisi parmi le diméthacrylate d'éthylène glycol, le diméthacrylate de néopentylglycol, le diacrylate néopentylglycol, le diméthacrylate de 1,4-butanediol, le diacrylate de 1,4-butanediol, le diméthacrylate de 10 1,3-butylène glycol, le diacrylate de 1,3-butylène glycol, le diméthacrylate de triéthylène glycol et le diacrylate de triéthylène glycol. 9. Matériau diélectrique selon l'une quelconque des revendications 1 à 8, dans lequel le monomère (méth)acrylique M31 est choisi parmi l'acrylate de 15 cyclohexyle, le méthacrylate de cyclohexyle, l'acrylate d'iso-bornyle, le méthacrylate d'iso-bornyle, l'acrylate de tert-butylcyclohexyle, l'acrylate de 4-(1,1- diméthyéthyl)cyclohexyle et l'acrylate de 3,3,5 triméthylcyclohexyle. 10. Matériau diélectrique selon l'une quelconque des revendications 1 à 20 9, dans lequel le monomère (méth)acrylique M32 est choisi parmi le diméthacrylate d'éthylène glycol, le diméthacrylate de néopentylglycol, le diacrylate néopentylglycol, le diméthacrylate de 1,4-butanediol, le diacrylate de 1,4-butanediol, le diméthacrylate de 1,3-butylène glycol, le diacrylate de 1,3-butylène glycol, le diméthacrylate de triéthylène glycol et le diacrylate de triéthylène glycol. 25 11. Matériau diélectrique selon l'une quelconque des revendications 1 à 7, dans lequel l'initiateur de polymérisation est choisi parmi le 2,5-diméthy1-2,5-di(2- éthylhexanoylperoxy)-hexane, le peroxy-2-éthylhexanoate de 1,1,3,3-tétraméthylbutyle, le peroxy-2-éthylhexanoate de tert-butyle, le peroxydiéthylacétate de tert-butyle, le tert- 30 a mylperoxy-1-méthoxycyclohexa ne, le 1,1-di(tert-amylperoxy)cyclohexane, le 1,1-di(tert- 33 butylperoxy)-3,3,5-triméthyl-cyclohexane, le 1,1-di(tert-butylperoxy)-cyclohexane, le peroxy-2-éthylhexylcarbonate de tert-amyle, le peroxy-2-éthylhexylcarbonate de tertbutyle, le peroxy-3,5,5-triméthylhexanoate de tert-amyle, le peroxy-3,5,5- triméthylhexanoate de tert-butyle, le peroxyacétate de tert-amyle, le peroxyacétate de tert-butyle, le 2,2-di(tert-butylperoxy)-butane, le 2,2-di(tert-amylperoxy)-butane, le peroxybenzoate de tert-amyle, le peroxybenzoate de tert-butyle, le 4,4-di(tertbutylperoxy)valérate de butyle, le 2,5-diméthy1-2,5-di(tert-butylperoxy)-hexa ne, le peroxyde de tert-butylcumyle, le peroxyde de di-tert-amyle, le peroxyde de di-tert-butyle, l'hydroperoxyde de 1,1,3,3-tétraméthylbutyle et l'hydroperoxyde de 3,5- 10 diisopropylbenzène. 12. Matériau diélectrique selon l'une quelconque des revendications 1 à 11, dans lequel la composition (méth)acrylique comprend, en outre, un agent de couplage, cet agent de couplage étant formé par un méthacrylsilane ou par la charge Cl 15 qui est fonctionnalisée. 13. Matériau diélectrique selon la revendication 12, dans lequel la charge Cl qui est fonctionnalisée est une silice silanisée. 20 14. Matériau diélectrique revêtu comprenant un matériau diélectrique selon l'une quelconque des revendications 1 à 13 et au moins une couche de protection disposée sur ledit matériau diélectrique, la couche de protection étant avantageusement obtenue à partir d'une composition comprenant un polymère (méth)acrylique, éventuellement exempte de charge inorganique. 25 15. Procédé de fabrication d'un matériau diélectrique selon l'une quelconque des revendications 1 à 14, lequel procédé comprend : (1) la préparation d'une composition (méth)acrylique par mélange des composés suivants : 30 (a) 100 parties en poids d'un sirop (méth)acrylique liquide comprenant : 34 (ai) de 10 % en poids à 50 % en poids d'un ou plusieurs polymères (méth)acryliques Pl, et (a2) de 50 % en poids à 90 % en poids d'un ou plusieurs monomères (méth)acryliques Ml, chaque monomère M1 ne comprenant qu'une fonction (méth)acrylique par monomère, (b) de 100 parties en poids à 300 parties en poids d'une charge inorganique C, cette charge inorganique C comprenant au moins une charge Cl choisie parmi les oxydes métalliques, les carbonates, les silicates et le verre, (c) de 0,01 partie en poids à 5 parties en poids d'un monomère (méth)acrylique M2, le monomère M2 comprenant au moins deux fonctions (méth)acryliques par monomère, (d) de 0,01 partie en poids à 10 parties en poids d'un monomère (méth)acrylique M3, le monomère M3 étant : soit un monomère (méth)acrylique M31 ne comprenant qu'une fonction (méth)acrylique par monomère, le monomère M31 étant différent du ou des monomères Ml, soit un monomère (méth)acrylique M32 comprenant au moins deux fonctions (méth)acryliques par monomère, le monomère M32 étant différent du monomère M2, (e) de 0,01 partie en poids à 5 parties en poids d'un initiateur de polymérisation choisi parmi les peroxydes organiques, et (f) optionnellement, un agent du couplage, le sirop (méth)acrylique liquide étant préparé en premier et l'initiateur de polymérisation étant introduit en dernier dans le sirop (méth)acrylique liquide, et (2) le moulage à chaud de la composition (méth)acrylique obtenue à l'issue de l'étape (1). 35 16. Procédé de fabrication selon la revendication 15, dans lequel l'étape (2) de moulage à chaud est réalisée par moulage par injection, par moulage en coquille, par moulage sous vide ou par moulage basse pression. 5 17. Procédé de fabrication selon la revendication 16, dans lequel le moulage par injection est réalisé au moyen du procédé de gélification sous pression automatique, l'initiateur de polymérisation étant sous une forme liquide et, de préférence choisi parmi le 2,5-diméthy1-2,5-di(2-éthylhexanoylperoxy)-hexane, le peroxy2-éthylhexanoate de 1,1,3,3-tétraméthylbutyle, le peroxy-2-éthylhexanoate de tert- 10 butyle, le peroxydiéthylacétate de tert-butyle, le tert-amylperoxy-1-méthoxycyclohexane, le 1,1-di(tert-amylperoxy)cyclohexane, le 1,1-di(tert-butylperoxy)-3,3,5-triméthylcyclohexane, le 1,1-di(tert-butylperoxy)-cyclohexane, le peroxy-2-éthylhexylcarbonate de tert-amyle, le peroxy-2-éthylhexylcarbonate de tert-butyle, le peroxy-3,5,5- triméthylhexanoate de tert-amyle, le peroxy-3,5,5-triméthylhexanoate de tert-butyle, le 15 peroxyacétate de tert-amyle, le peroxyacétate de tert-butyle, le 2,2-di(tert-butylperoxy)- butane, le 2,2-di(tert-amylperoxy)-butane, le peroxybenzoate de tert-amyle, le peroxybenzoate de tert-butyle, le 4,4-di(tert-butylperoxy)valérate de butyle, le 2,5- diméthy1-2,5-di(tert-butylperoxy)-hexane, le peroxyde de tert-butylcumyle, le peroxyde de di-tert-amyle, le peroxyde de di-tert-butyle, l'hydroperoxyde de 1,1,3,3- 20 tétraméthylbutyle et l'hydroperoxyde de 3,5-diisopropylbenzène. 18. Utilisation d'un matériau diélectrique selon l'une quelconque des revendications 1 à 13 ou d'un matériau diélectrique revêtu selon la revendication 14 dans l'industrie électrique basse, moyenne ou haute tension. 25 19. Utilisation selon la revendication 18 dans un appareil de coupure basse, moyenne ou haute tension, tel qu'un interrupteur, un disjoncteur, un combiné interrupteur-fusibles, un sectionneur, un sectionneur de mise à la terre, un transformateur ou un contacteur.30